(57)【要約】【課題】被払拭表面の再汚染が防止でき、ふき取り性能に優れるウェットワイパーを提供することを目的とする。【解決手段】布帛と、該布帛に含浸させた除菌液と、を有し布帛の最大引張強度（Ｔ１）を有する方向に対し直交する方向における布帛の引張強度（Ｔ２）が、２０Ｎ以上である、ウェットワイパー。【選択図】なし【特許請求の範囲】
【請求項１】
布帛と、該布帛に含浸させた除菌液と、を有し
布帛の最大引張強度（Ｔ１）を有する方向に対し直交する方向における布帛の引張強度
（Ｔ２）が、２０Ｎ以上である、ウェットワイパー。
【請求項２】
前記引張強度（Ｔ２）に対する前記最大引張強度（Ｔ１）の比（Ｔ１／Ｔ２）が、１．
０〜５．０である、請求項１に記載のウェットワイパー。
【請求項３】
前記布帛が、天然繊維と合成繊維とを含み、
前記天然繊維の含有量が、前記布帛１００質量％に対して、２０〜８０質量％である、
請求項１又は２に記載のウェットワイパー。
【請求項４】
前記除菌液の含有量が、前記布帛１００質量部に対して、５０〜３５０質量部である、
請求項１〜３のいずれか１項に記載のウェットワイパー。
【請求項５】
医療用である、請求項１〜４のいずれか１項に記載のウェットワイパー。
【発明の詳細な説明】
【技術分野】
【０００１】
本発明は、ウェットワイパーに関する。
【背景技術】
【０００２】
ウェットワイパーは、被払拭表面をクリーニングすることを目的として種々の用途で用
いられており、各種用途に応じて、必要とされる性能について種々の検討がなされている
。
【０００３】
例えば、特許文献１には、グラム陰性菌及び／又は陽性菌に有効な拭取り材が開示され
ている。また、特許文献２には、防カビ効果とかび取り効果を併せ持ち、かつ安全性の高
い防カビ・カビ取り組成物に、施用面の改善を組み合わせた防カビ・カビ取りシートが開
示されている。さらに、特許文献３には、清浄効果、ならびに水および油性汚れに対する
保護を提供すると同時に、天然皮革または人工皮革の表面のような処理済の基材に光沢を
付与することができる組成物を含有するワイプが開示されている。
【先行技術文献】
【特許文献】
【０００４】
【特許文献１】特表２００５−５１３０７４号公報
【特許文献２】特開２００７−３０８４４２号公報
【特許文献３】特表２００７−５００２６３号公報
【発明の概要】
【発明が解決しようとする課題】
【０００５】
特許文献１に記載されるように、ウェットワイパーは、被払拭表面をクリーニングする
際に、液体を放出する。この液体の放出の際に、ウェットワイパーの基材の一部が放出さ
れ、被払拭表面に付着（再汚染）することがある。この再汚染は、特許文献１〜３等の用
途では、特に問題とはならない。例えば、特許文献１のグラム陰性菌及び／又は陽性菌の
除去効果は、第四級アンモニウム化合物に由来するため、被払拭表面にウェットワイパー
の基材の一部が付着したとしても、グラム陰性菌及び／又は陽性菌の除去という観点から
は特段問題とはならない。
【０００６】
しかしながら、極めて高い清浄性が要求される用途、例えば医療用途においては、二次
感染など不測の事態を防止する観点から、被払拭表面が再汚染されることは望ましくない
。また、手軽に利用でき、その使用頻度が高いウェットワイパーという商品性の観点から
も、高い清浄性が要求される用途において被払拭表面の再汚染が防止できることの意義は
大きい。
【０００７】
本発明は、上記問題点に鑑みてなされたものであり、被払拭表面の再汚染が防止でき、
ふき取り性能に優れるウェットワイパーを提供することを目的とする。
【課題を解決するための手段】
【０００８】
本発明者らは、上記課題を解決するために鋭意研究を重ねた結果、所定の布帛と、該布
帛に含浸させた除菌液と、を有するウェットワイパーであれば上記課題を解決し得ること
を見出し、本発明を完成するに至った。
【０００９】
すなわち、本発明は以下のとおりである。
〔１〕
布帛と、該布帛に含浸させた除菌液と、を有し
布帛の最大引張強度（Ｔ１）を有する方向に対し直交する方向における布帛の引張強度
（Ｔ２）が、２０Ｎ以上である、ウェットワイパー。
〔２〕
前記引張強度（Ｔ２）に対する前記最大引張強度（Ｔ１）の比（Ｔ１／Ｔ２）が、１．
０〜５．０である、前項〔１〕に記載のウェットワイパー。
〔３〕
前記布帛が、天然繊維と合成繊維とを含み、
前記天然繊維の含有量が、前記布帛１００質量％に対して、２０〜８０質量％である、
前項〔１〕又は〔２〕に記載のウェットワイパー。
〔４〕
前記除菌液の含有量が、前記布帛１００質量部に対して、５０〜３５０質量部である、
前項〔１〕〜〔３〕のいずれか１項に記載のウェットワイパー。
〔５〕
医療用である、前項〔１〕〜〔４〕のいずれか１項に記載のウェットワイパー。
【発明の効果】
【００１０】
本発明によれば、被払拭表面の再汚染が防止でき、ふき取り性能に優れるウェットワイ
パーを提供することができる。
【発明を実施するための形態】
【００１１】
以下、本発明を実施するための形態（以下、「本実施形態」という。）について詳細
に説明する。なお、本発明は、以下の実施の形態に限定されるものではなく、その要旨の
範囲内で種々変形して実施することができる。
【００１２】
〔ウェットワイパー〕
本実施形態のウェットワイパーは、布帛と、該布帛に含浸させた除菌液と、を有し布帛
の最大引張強度（Ｔ１）を有する方向に対し直交する方向における布帛の引張強度（Ｔ２
）が、２０Ｎ以上である。
【００１３】
布帛がこのような強度を有することにより、布帛を構成する繊維がより切断されにくく
なるため、払拭時において除菌液と共に、被払拭表面に付着するリント（繊維くず）量が
減少する。また、強度が比較的に高いため、血液等の固着物又は粘着物などのふき取り性
能がより向上する。
【００１４】
〔布帛〕
布帛を構成する繊維としては、特に限定されないが、例えば、天然繊維、合成繊維、半
合成繊維、再生繊維、無機繊維が挙げられる。布帛を構成する繊維は、１種単独で用いて
も、２種以上を併用してもよい。
【００１５】
天然繊維としては、特に限定されないが、例えば、綿、亜麻、パルプ等のセルロース系
繊維、キチン、キトサン、羊毛、絹などが挙げられる。このなかでも、パルプ、綿等のセ
ルロース系繊維が好ましい。パルプ、綿等のセルロース系繊維を用いることにより、拭き
取り性がより向上する傾向にある。
【００１６】
合成繊維としては、特に限定されないが、例えば、ビニロン、ビニリデン；ポリエチレ
ンテレフタレート、ポリブチレンテレフタレート、ポリトリメチレンテレフタレート、共
重合ポリエステル等のポリエステル；線状低密度ポリエチレン、低密度ポリエチレン、高
密度ポリエチレン、ポリプロピレン等のポリオレフィン；ナイロン６、ナイロン６６、ナ
イロン６１０、ナイロン４６等のポリアミド；ポリアクリロニトリル等のアクリル繊維；
ポリウレタン、ポリ塩化ビニル、アラミド、ベンゾエート、ポリクラール、ノボロイド、
ポリフルオロエチレン等が挙げられる。このなかでも、ポリエチレンテレフタレート、ポ
リブチレンテレフタレート、ポリトリメチレンテレフタレート、共重合ポリエステル等の
ポリエステルが好ましい。ポリエステルを用いることにより、布帛の引張強度がより向上
し、繊維自体の強度も強いためリントの発生が抑えられる傾向にある。
【００１７】
複合繊維の場合にはポリエチレンテレフタレートと、ポリエチレン、ポリプロピレン、
ポリエチレン、及びポリアミド繊維と、の組み合わせなどが挙げられる。本実施形態にお
いては、通気性があり、柔軟性を持たせることができるので、ポリエステル繊維が好まし
い。
【００１８】
半合成繊維としては、特に限定されないが、例えば、アセテート、トリアセテート、プ
ロミックス等が挙げられる。
【００１９】
再生繊維としては、特に限定されないが、例えば、レーヨン、キュプラ、ポリノジック
レーヨン、リヨセル、テンセル等が挙げられる。
【００２０】
無機繊維としては、特に限定はされないが、例えば、ガラス繊維、炭素繊維等が挙げら
れる。
【００２１】
このなかでも、布帛が、天然繊維と合成繊維とを含むことが好ましい。天然繊維と合成
繊維とを含むことにより、布帛の引張強度を維持しながら拭き取り性能がより向上する傾
向にある。
【００２２】
天然繊維の含有量は、布帛１００質量％に対して、好ましくは２０〜８０質量％であり
、より好ましくは３０〜７０質量％であり、さらに好ましくは４０〜６０質量％である。
天然繊維の含有量が２０質量％以上であることにより、拭き取り性能がより向上し、拭き
取った汚れをウェットワイパー内に取り込んで離さない傾向にある。また、天然繊維の含
有量が８０質量％以下であることにより、布帛の引張強度がより向上し、天然繊維由来の
リントの発生が抑えられる傾向にある。
【００２３】
合成繊維の含有量は、布帛１００質量％に対して、好ましくは２０〜８０質量％であり
、より好ましくは３０〜７０質量％であり、さらに好ましくは４０〜６０質量％である。
合成繊維の含有量が２０質量％以上であることにより、布帛の引張強度がより向上する傾
向にある。また、合成繊維の含有量が８０質量％以下であることにより、布帛の柔軟性が
増し拭き取り性能がより向上する傾向にある。
【００２４】
布帛の種類としては、特に限定されないが、例えば、織布、不織布、編物などが挙げら
れる。このなかでも、吸水性、柔軟性、及び透湿性の観点から、不織布が好ましい。また
、不織布は比較的繊維の切れが生じやすい傾向にあるが、本実施形態のウェットワイパー
であれば、不織布を用いた場合であっても、吸水性、柔軟性、及び透湿性を維持しつつ、
再汚染が防止できる傾向にある。
【００２５】
布帛の形態としては、布帛をシート状に裁断し、Ｚ折をして重ねて、除菌液を含浸させ
ピロー包装したものや布帛をロール状に巻き、除菌液を含浸させたボトル仕様のものが挙
げられる。このなかでも、布帛をロール状に巻いた形態のものが好ましい。
【００２６】
布帛の最大引張強度（Ｔ１）を有する方向に対し直交する方向における布帛の引張強度
（Ｔ２）は、２０Ｎ以上であり、好ましくは２５Ｎ以上であり、より好ましくは３０Ｎ以
上であり、さらに好ましくは４０Ｎ以上である。引張強度（Ｔ２）が２０Ｎ以上であるこ
とにより、布帛を構成する繊維がより切断されにくくなるため、被払拭表面に付着するリ
ント量が減少し、固着物又は粘着物などのふき取り性能がより向上する傾向にある。引張
強度（Ｔ２）の上限は、特に限定されないが、１００Ｎ以下が好ましい。引張強度（Ｔ２
）は、実施例に記載の方法により測定することができる。
【００２７】
引張強度（Ｔ２）は、布帛を構成する繊維の種類及びその比率、クロスレイ製法におい
て異なる種類の繊維を別々に投入すること、樹脂接着や熱接着、ニードルパンチ、スパン
レース、ステッチボンド、パウダー接着、溶剤接着等の種々の方法で繊維間を結合または
接着することにより、増加させることができる。
【００２８】
最大引張強度（Ｔ１）は、好ましくは３０〜１５０Ｎであり、より好ましくは４０〜１
３０Ｎであり、さらに好ましくは５０〜１００Ｎである。最大引張強度（Ｔ１）が３０Ｎ
以上であることにより、被払拭表面に付着するリント量が減少する傾向にある。また、最
大引張強度（Ｔ１）が１５０Ｎ以下であることにより、布帛の柔軟性が増し拭き取り性能
がより向上する傾向にある。最大引張強度（Ｔ１）は、実施例に記載の方法により測定す
ることができる。
【００２９】
最大引張強度（Ｔ１）は、布帛を構成する繊維の種類及びその比率、クロスレイ製法に
おいて異なる種類の繊維を別々に投入すること、樹脂接着や熱接着、ニードルパンチ、ス
パンレース、ステッチボンド、パウダー接着、溶剤接着等の種々の方法で繊維間を結合ま
たは接着することにより、増加させることができる。
【００３０】
なお、布帛として不織布を用いる場合、一般的に流れ方向（ＭＤ）の引張強度が高く、
それに直行する垂直方向（ＴＤ）の引張強度が低くなる傾向にある。
【００３１】
引張強度（Ｔ２）に対する最大引張強度（Ｔ１）の比（Ｔ１／Ｔ２）は、好ましくは１
．０〜５．０であり、より好ましくは１．０〜３．０であり、さらに好ましくは１．０〜
２．０である。比（Ｔ１／Ｔ２）が５．０以下であることにより、拭き取り時に布帛が解
れリントを発生させることなく、縦にも横にも自在に払拭できる傾向にある。
【００３２】
布帛の目付量は、好ましくは１０〜１２０ｇ／ｍ2であり、より好ましくは１５〜８０
ｇ／ｍ2であり、さらに好ましくは２０〜６０ｇ／ｍ2である。布帛の目付量が１０ｇ／ｍ
2以上であることにより、拭き取った汚れをウェットワイパー内に取り込んで離さない性
能がより向上する傾向にある。また、布帛の目付量が１２０ｇ／ｍ2以下であることによ
り、布帛がゴワゴワせず、拭き取り性能がより向上する傾向にある。
【００３３】
〔除菌液〕
除菌液としては、特に限定されないが、例えば、清浄、殺菌、静菌、消毒、及び除菌等
の作用を有する成分（以下、単に「有効成分」ともいう。）を含む溶液が挙げられる。
【００３４】
（有効成分）
有効成分としては、特に限定されないが、例えば、第四級アンモニウム塩；２，４，４
’−トリクロロ−２’−ヒドロキシ−ジフェニルエーテル、又は２，２’−ジヒドロキシ
−５，５’−ジブロモ−ジフェニルエーテル等のようなハロゲン化ジフェニルエーテル；
フェノキシエタノール、フェノキシプロパノール、フェノキシイソプロパノール、パラク
ロロ−メタ−キシレノール（ＰＣＭＸ）等のようなフェノール化合物；２，２’−メチレ
ンビス（４−クロロフェノール）、２，２’−メチレンビス（３，４，６−トリクロロフ
ェノール）、２，２’−メチレンビス（４−クロロ−６−ブロモフェノール）、ビス（２
−ヒドロキシ−３，５−ジクロロフェニル）スルフィド、又はビス（２−ヒドロキシ−５
−クロロベンジル）スルフィド等のようなビスフェニル化合物；３，４，４’−トリクロ
ロカルバニリド等のようなハロゲン化カルバニリド；ベンジルアルコール；クロルヘキシ
ジン；グルコン酸クロルヘキシジン；塩酸クロルヘキシジンが挙げられる。有効成分は、
ウェットワイパーの用途に応じて適宜選択することができ、１種単独で用いても、２種以
上を併用してもよい。
【００３５】
このなかでも、除菌液は、第四級アンモニウム塩を少なくとも含むことが好ましい。第
四級アンモニウム塩は、下記（１）で表されるような四級アンモニウム塩構造を分子内に
有していれば、特に限定されるものではないが、例えば、塩化ベンザルコニウム等のハロ
ゲン化ベンザルコニウム；塩化ベンゼトニウム等のハロゲン化ベンゼトニウム；塩化セチ
ルピリジニウム等のアルキルピリジニウム塩；オクチルトリメチルアンモニウム塩、ラウ
リルトリメチルアンモニウム塩、ミリスチルトリメチルアンモニウム塩、及びセチルトリ
メチルアンモニウム塩等のアルキルトリメチルアンモニウム塩；ポリオキシエチレンアル
キルメチルアンモニウム塩などが挙げられる。
【化１】
2019107521.tif 000002
（式（１）中、Ｒ1、Ｒ2、Ｒ3、及びＲ4は、各々独立して、アルキル基、（ＣＨ2ＣＨ2Ｏ
）mＨ（ｍは、２〜４０の整数を示す）、アリール基、アラルキル基、アルキルアリール
基を表し、Ｒ1、Ｒ2、Ｒ3、及びＲ4の２つが結合して複素環構造を形成していてもよく、
Ｘは、各々独立して、１価又は２価の陰イオンを表し、ｎは、１又は２の整数を表す。）
【００３６】
このなかでも、殺菌性能の観点から、アルキルベンジルジメチルアンモニウム塩が好ま
しく、炭素数が８〜１８のアルキル基を有するアルキルベンジルジメチルアンモニウム塩
がより好ましく、ラウリルベンジルジメチルアンモニウム塩がさらに好ましい。このよう
な第四級アンモニウム塩は、殺菌効果が高く、また、揮発等による殺菌効果の低下が少な
いため、長期間に渡り殺菌効果を持続することができる。
【００３７】
第四級アンモニウム塩としては、特に限定されないが、具体的には、下記式（２）、（
３）、（４）、及び（５）で示されるが挙げられる。
［Ｒ（ＣＨ3）3Ｎ+］nＸ  ・・式（２）
［Ｒ（ＣＨ3）Ｎ+（ＣＨ2ＣＨ2Ｏ）m'Ｈ［（ＣＨ2ＣＨ2Ｏ）m''Ｈ］］nＸ・・式（３）
［Ｒ（ＣＨ3）2Ｎ+ＣＨ2Ｃ6Ｈ5］nＸ  ・・式（４）
［ＲＰｙ+］nＸ  ・・式（５）
（式（２）、（３）、（４）、及び（５）中、Ｒは、各々独立して、アルキル基を表し、
Ｘは、各々独立して、１価又は２価の陰イオンを表し、ｍ’及びｍ’’は、２〜４０の整
数を示し、ｎ又は２の整数を表す。また、Ｐｙはピリジンの略である。）
【００３８】
Ｒで表されるアルキル基の炭素数は、好ましくは８〜１８であり、より好ましくは１０
〜１６であり、さらに好ましくは１２〜１４である。より具体的には、オクチル基、ラウ
リル基、ミリスチル基、及びセチル基が好ましく、ラウリル基がより好ましい。Ｒで表さ
れるアルキル基の炭素数が８以上であることにより、除菌液の殺菌力がより向上する傾向
にある。また、Ｒで表されるアルキル基の炭素数が１８以下であることにより、有効成分
の溶解性がより向上し、有効成分の含有量をより向上させることが可能となるため、ウェ
ットワイパーの殺菌力がより向上する傾向にある。
【００３９】
Ｘで表される陰イオンとしては、特に限定されないが、例えば、Ｆ-、Ｃｌ-、Ｂｒ-、
Ｉ-、ＮＯ-、及びＳＯ42-などが挙げられる。これらのなかでも、電気陰性度が高いＣｌ-
が好ましい。
【００４０】
有効成分の含有量は、除菌液１００質量％に対して、好ましくは０．０１０〜３０質量
％であり、より好ましくは０．１０〜５．０質量％であり、さらに好ましくは０．１０〜
１．０質量％である。有効成分の含有量が０．０１０質量％以上であることにより、殺菌
性能がより向上する傾向にある。また、有効成分の含有量が３０質量％以下であることに
より、皮膚刺激性がより抑制される傾向にある。
【００４１】
（溶媒）
除菌液は、溶媒を含む。溶媒としては、特に限定されないが、例えば、水及び／又は非
水溶媒が挙げられる。非水溶媒を用いることにより、有効成分又はその他の成分の溶解性
がより向上する傾向にある。
【００４２】
非水溶媒としては、特に限定されないが、例えば、プロピレングリコール、ブチレング
リコール、トリエチレングリコール、ヘキシレングリコール、ポリエチレングリコール、
エトキシジグリコール、及びジプロピレングリコール等のグリコール類；エタノール、ｎ
−プロパノール及びイソプロパノール等のアルコール類；トリグリセリド、エチルアセテ
ート、アセトン、トリアセチン、及びこれらを組み合わせたものが挙げられる。
【００４３】
溶媒の量は、除菌液の総量１００質量％に対して、好ましくは９９．９９〜７０質量％
であり、より好ましくは９９．９〜９５．０質量％であり、さらに好ましくは９９．９〜
９９．０質量％である。溶媒の量が７０質量％以上であることにより、有効成分の布帛へ
の含浸性能がより向上する傾向にある。また、溶媒の量が９９．９９質量％以下であるこ
とにより、有効成分を効率よくウェットワイパーから放出させることができ殺菌性能がよ
り向上する傾向にある。
【００４４】
非水溶媒の量は、除菌液の総量１００質量％に対して、好ましくは１〜８０質量％であ
り、より好ましくは１〜３０質量％であり、さらに好ましくは１〜５質量％である。溶媒
の量が１質量％以上であることにより、有効成分の布帛への含浸性能がより向上する傾向
にある。また、溶媒の量が８０質量％以下であることにより、拭き取った汚れをウェット
ワイパー内に取り込んで離さない性能がより向上する傾向にある。
【００４５】
（その他の成分）
除菌液は、界面活性剤、低級アルコール、キレート剤、防腐剤、着色料、香料、及び安
定剤などを含んでもよい。
【００４６】
界面活性剤は、特に限定されるものではないが、例えば、ノニオン界面活性剤、アニオ
ン界面活性剤、カチオン界面活性剤、及び両性界面活性剤などが挙げられる。界面活性剤
は、１種単独で用いても、２種類以上を併用してもよい。
【００４７】
ノニオン界面活性剤としては、特に限定されないが、例えば、グリセリン脂肪酸エステ
ル、モノステアリン酸グリセリン等のグリセリン脂肪酸エステル類；モノオレイン酸ポリ
グリセリル、ペンタオレイン酸ポリグリセリル、デカオレイン酸ポリグリセリル、モノラ
ウリン酸ヘキサグリセリル、モノラウリン酸デカグリセリル、モノミリスチン酸デカグリ
セリル、モノステアリン酸デカグリセリル、モノイソステアリン酸デカグリセリル等のポ
リグリセリン脂肪酸エステル類；モノステアリン酸ポリオキシエチレングリセリン等のポ
リオキシエチレングリセリン脂肪酸エステル類；モノラウリン酸ソルビタン、モノオレイ
ン酸ソルビタン、トリオレイン酸ソルビタン等のソルビタン脂肪酸エステル類；モノステ
アリン酸ポリオキシエチレンソルビタン、トリオレイン酸ポリオキシエチレンソルビタン
等のポリオキシエチレンソルビタン脂肪酸エステル類；モノラウリン酸ポリオキシエチレ
ンソルビット、テトラオレイン酸ポリオキシエチレンソルビット等のポリオキシエチレン
ソルビット脂肪酸エステル類；ショ糖ラウリン酸エステル等のショ糖脂肪酸エステル類；
ポリオキシエチレンラノリン、ポリオキシエチレンソルビットミツロウ等のポリオキシエ
チレンラノリン・ラノリンアルコール・ミツロウ誘導体、ポリオキシエチレンヒマシ油、
ポリオキシエチレン硬化ヒマシ油等のポリオキシエチレンヒマシ油・硬化ヒマシ油類；ポ
リオキシエチレンコレスタノールエーテル等のポリオキシエチレンステロール・水素添加
ステロール類；モノステアリン酸エチレングリコール、モノオレイン酸ポリエチレングリ
コール等のポリエチレングリコール脂肪酸エステル類；ポリオキシエチレンラウリルエー
テル、ポリオキシエチレンセチルエーテル、ポリオキシエチレンベヘニルエーテル等のポ
リオキシエチレンアルキルエーテル類；ポリオキシエチレンポリオキシプロピレンセチル
エーテル、ポリオキシエチレンポリオキシプロピレンデシルテトラデシルエーテル等のポ
リオキシエチレンポリオキシプロピレンアルキルエーテル類；ポリオキシエチレンノニル
フェニルエーテル等のポリオキシエチレンアルキルフェニルエーテル類；ポリオキシエチ
レンステアリン酸アミド等のポリオキシエチレンアルキルアミン・脂肪酸アミド類；ポリ
オキシエチレンオクチルフェニルエーテル等のポリオキシエチレンアルキルフェニルエー
テル類；ステアリルジメチルアミンオキシド等のアルキルジメチルアミンオキシド類など
が挙げられる。
【００４８】
アニオン界面活性剤としては、特に限定されないが、例えば、ドデシルベンゼンスルホ
ン酸ナトリウム等のアルキルベンゼンスルホン酸塩類；ラウリン酸ナトリウム等の脂肪酸
塩類；ポリオキシエチレンラウリルエーテルリン酸ナトリウム、ポリオキシエチレンセチ
ルエーテルリン酸ナトリウム等のポリオキシエチレンアルキルエーテルリン酸等のリン酸
塩類；Ｎ−ラウロイル−Ｌ−グルタミン酸ナトリウム等のＮ−アシルアミノ塩酸類；ポリ
オキシエチレンラウリルエーテルリン酸等のポリオキシエチレンアルキルエーテルリン酸
塩類；ラウロイルメチルタウリンナトリウム、ミリストイルメチルタウリンナトリウム等
のＮ−アシルタウリン塩類；テトラデセンスルホン酸ナトリウム等のスルホン酸塩類；ラ
ウリル硫酸ナトリウム等のアルキル硫酸塩類；ポリオキシエチレンラウリルエーテル硫酸
ナトリウム等のポリオキシエチレンアルキルエーテル硫酸塩類；ラウリルジアミノエチル
グリシンナトリウム、塩酸アルキルジアミノエチルグリシンなどが挙げられる。
【００４９】
低級アルコールとしては、特に限定されないが、例えば、炭素数１〜４の水溶性アルコ
ール類が挙げられる。具体的には、メタノール、エタノール、プロパノール、イソプロパ
ノール、メトキシエタノール、エトキシエタノール、メトキシプロパノール、メトキシイ
ソプロパノール等のモノオール類；エチレングリコール、プロピレングリコール、プロパ
ンジオール、ブタンジオール、メチルプロパンジオール、ジエチレングリコール、ブチン
ジオール等のジオール類；グリセリン、ブタントリオール、エリスリトール等のポリオー
ル類などが挙げられる。低級アルコールは、１種単独で用いても、２種類以上を併用して
もよい。
【００５０】
キレート剤は、金属捕獲作用があれば特に限定されないが、例えば、コンプレキサン、
アラニン、エチレンジアミンヒドロキシエチル３酢酸３ナトリウム、エデト酸、エデト酸
２ナトリウム、エデト酸２ナトリウムカルシウム、エデト酸３ナトリウム、エデト酸４ナ
トリウム、クエン酸ナトリウム、クエン酸、グルコン酸、酒石酸、フィチン酸、ポリリン
酸ナトリウム、及びメタリン酸ナトリウムなどが挙げられる。この中でも、アラニン、エ
デト酸２ナトリウム、エデト酸２ナトリウムカルシウム、クエン酸ナトリウム、クエン酸
、グルコン酸、酒石酸、ポリリン酸ナトリウム、及びメタリン酸ナトリウムが好ましい。
キレート剤は、１種単独で用いても、２種類以上を併用してもよい。
【００５１】
防腐剤は、例えば、安息香酸、安息香酸ナトリウム、ウンデレン酸、サリチル酸、ソル
ビン酸、ソルビン酸カリウム、デヒドロ酢酸、デヒドロ酢酸ナトリウム、パラオキシ安息
香酸エステル類及びその塩等の有機酸及びその誘導体；イソプロピルメチルフェノール、
グルコン酸クロルヘキシジン、クレゾール、クロロチモール、クロロフェネシン、クロロ
クレゾール、ジクロロキシレノール、ジクロロベンジルアルコール、チオビスクロロフェ
ノール、チモール、トリクロロカルバニリド、トリクロロヒドロキシジフェニルエーテル
、ナトリウムフェノキシド、パラクロロフェノール、ハロカルバン、フェニルエチルアル
コール、フェニルフェノール、フェニルフェノールナトリウム、フェノキシエタノール、
フェノール、フェキサクロロフェン、ベンジルアルコール等のフェノール類；プラトニン
、ピオニン、ルミネキス、感光素ＮＫ１４３等の感光素；茶エキス、ヒノキキチオール、
リンゴエキス、ポリリジン等の抗菌活性を持つ植物抽出液；グルタラール、クロラミンＴ
、クロルヘキシジン、ジイセチオン酸ジプロモプロパミジン、ジンクピリチオン、トリク
ロサン、ピリチオンＮａ、フルフラール、クロラミンＴなどが挙げられる。防腐剤は、１
種単独で用いても、２種類以上を併用してもよい。
【００５２】
ウェットワイパー中の除菌液の含有量は、布帛１００質量部に対して、好ましくは５０
質量部以上であり、より好ましくは１００質量部以上であり、さらに好ましくは１６０質
量部以上である。ウェットワイパー中の除菌液の含有量が５０質量部以上であることによ
り、殺菌効果がより向上する傾向にある。また、ウェットワイパー中の除菌液の含有量は
、布帛１００質量部に対して、好ましくは３５０質量部以下であり、より好ましくは３０
０質量部以下であり、さらに好ましくは２５０質量部以下である。ウェットワイパー中の
除菌液の含有量が３５０質量部以下であることにより、清拭後の拭き残りが減少し、布帛
を触った際のぬめり感がより抑制される傾向にある。
特に、引張強度（Ｔ２）が上記範囲内であり、かつ除菌液の含有量が上記範囲内である
ことにより、拭き取り時に布帛が解れリントを発生させることなく、殺菌性能がより向上
する傾向にある。
【００５３】
除菌液は、布帛に均一に含浸されていることが好ましい。布帛に均一に除菌液が含浸さ
れていることを示す指標として、布帛に対する第四級アンモニウム塩の吸着溶解率が挙げ
られる。「吸着溶解率」とは、除菌液を含浸させた布帛を水に浸漬させた時に、水に溶解
した第四級アンモニウム塩の質量を算出し、布帛質量との比率として求めたものである。
【００５４】
吸着溶解率は、布帛全体で均一に、好ましくは０．５０質量％以上５．０質量％以下で
あり、より好ましくは１．０質量％以上３．０質量％以下であり、さらに好ましくは１．
０質量％以上２．０質量％以下である。「布帛全体で均一に０．５０質量％以上５．０質
量％以下」とは、布帛の任意の部分において、吸着溶解率が０．５０質量％以上５．０質
量％以下であることを意味する。吸着溶解率が布帛全体で均一に０．５０質量％以上であ
ることにより、防かび性がより向上する傾向にある。
【００５５】
吸着溶解率の最大／最小比率は、好ましくは１．０以上５．０以下であり、より好まし
くは１．０以上３．０以下であり、さらに好ましくは１．０以上２．０以下である。「吸
着溶解率の最大／最小比率」とは、吸着溶解率の最大値と最小値の比率を意味する。吸着
溶解率の最大／最小比率が５．０以下であることにより、除菌液の含浸量がより均一とな
る。
【００５６】
〔ウェットワイパーの製造方法〕
ウェットワイパーの製造方法としては、特に限定されないが、例えば、布帛を製造する
布帛製造工程と、得られた布帛に除菌液を含浸させる含浸工程とを有する方法が挙げられ
る。
【００５７】
〔布帛製造工程〕
布帛製造工程は、布帛を製造する工程であり、布帛の種類に応じて公知の方法を用いる
ことができる。例えば、布帛として不織布を用いる場合の製造方式には、ウェブ形成工程
と繊維間接着工程の２工程がある。
【００５８】
ウェブ形成工程は、天然繊維及び合成繊維等をシート状に並べる工程であり、繊維の配
列状態によって工程の具体的態様が異なる。繊維の配列状態には、繊維が縦方向に配列さ
れているパラレルウェブ、パラレルのウェブをクロスに重ねたクロスウェブ、繊維の方向
性のないランダムウェブがある。縦方向と横方向の強度が共に強くなりリントの発生が抑
えられる点で、クロスウェブまたはランダムウェブが好ましい。クロスウェブを形成する
ウェブ形成工程を、特にクロスレイと呼ぶ。
【００５９】
繊維間接着工程は、ウェブ形成工程において並べた繊維を接着剤で接着したり、繊維の
一部に熱を加えて溶融接着したり、ニードルや高圧水流で繊維を絡ませて固定する工程で
ある。繊維間接着方法としては、特に限定されないが、例えば、樹脂接着、熱ロールを用
いる熱接着、ニードルを使用するニードルパンチ、高圧のごく細い水流で叩いて繊維を絡
ませて布地を作るスパンレース、ステッチボンド、パウダー接着、溶剤接着等の製法を用
いることができる。この中でも、スパンレースが、水流によってリントの発生源となる微
細な繊維片を除去することができる点から好ましい。
【００６０】
〔含浸工程〕
含浸工程は、布帛に除菌液を含浸させる工程である。除菌液の含浸方法としては、除菌
液が、特に限定されないが、例えば、ボトル容器にロール状に巻き取られた布帛を、ロー
ル面（円形状になっている面をいう。）がボトル容器の底部に接するように入れ、ロール
状に巻き取られた布帛の上方ロール面側より除菌液を投入することにより含浸させる方法
；布帛に除菌液を含浸させて、除菌液における溶媒を必要に応じて蒸留などにより一部留
去する方法；布帛に除菌液を含浸させて、除菌液における溶媒を必要に応じて蒸留などに
より一部留去し、次いで、水を含浸させる方法が挙げられる。なお、留去される溶媒は、
ウェットワイパーに残存していてもよい。
【００６１】
除菌液は、布帛の全面に均一に含浸されることがより好ましい。「布帛に均一に含浸さ
れる」とは布帛表面に除菌液が偏らずに存在することを意味する。布帛に均一に除菌液が
含浸されることにより局部的なかびの発生を防止することができる。
【００６２】
〔用途〕
本実施形態のウェットワイパーは、種々の払拭対象、被払拭物に用いることができる。
【００６３】
払拭対象としては、特に限定されないが、例えば、血液、体液、細菌、真菌（カビを含
む）、ウィルス、その他生体物質が挙げられる。
【００６４】
被払拭物としては、特に限定されないが、例えば、病院のドアノブ、手すり、ベッド、
手術台、モニターのタッチパネル等の器具類；シリンジポンプ、輸液ポンプ、人工透析装
置、人工呼吸器等のＭＥ機器類；食品工場のベルトコンベア、作業台、ステンレス容器、
冷蔵庫、調理器具等の作業用品類；洗面台、便座、家具等の住宅用品類；介護用施設の器
具類；さらには人体が挙げられる。
【００６５】
このなかでも、本実施形態のウェットワイパーは、医療用であることが好ましい。「医
療用」とは、例えば、病院のドアノブ、手すり、ベッド、手術台、モニターのタッチパネ
ル等の器具類；シリンジポンプ、輸液ポンプ、人工透析装置、人工呼吸器等のＭＥ機器類
；介護用施設の器具類等に使用されるものをいう。医療用途においては、極めて高い清浄
性が要求される。本実施形態のウェットワイパーは、払拭後において、布帛の繊維等によ
る被払拭物表面の再汚染を抑制することができる。
【実施例】
【００６６】
以下、本実施形態を実施例及び比較例により具体的に説明するが、本実施形態は、これ
らの実施例のみに限定されるものではない。なお、本実施形態で用いられる評価方法及び
測定方法は下記のとおりである。
【００６７】
＜引張強度の測定方法＞
ＪＩＳ  Ｌ  １０８５に従って、ウェットワイパーの各平面方向における引張強度を測
定し、最大引張強度（Ｔ１）、及び、最大引張強度（Ｔ１）を有する方向に対し直交する
方向における布帛の引張強度（Ｔ２）を求めた。測定条件は以下の通りとした。
（測定条件）
試料幅    ：５０ｍｍ
つかみ間隔：１００ｍｍ
引張速度  ：３００ｍｍ／分
【００６８】
＜拭き取り性能、リントの発生の評価方法＞
白色のほうろうバットに、牛の凍結乾燥血液を水に溶かした２０％水溶液０．５ｍＬを
塗布し、５ｃｍ×１０ｃｍに塗り広げた。その後、２５℃にて６時間乾燥した後、１６ｇ
／ｃｍ2の荷重かけてウェットワイパーで５往復払拭を行った。払拭後、血液の拭き取り
性能とリントの発生状況を目視にて確認し、下記評価基準により評価した。
（評価基準：拭き取り性能）
◎：バットに血液がほとんど拭き残っていない。
○：バットに血液が僅かに拭き残っている。
△：バットに血液が少し拭き残っている。
×：バットに血液がかなり拭き残っている。
（評価基準：リントの発生状況）
◎：リントの発生が全く認められない。
○：リントが僅かに認められる。
△：リントが少し認められる。
×：リントがかなり発生している。
【００６９】
＜吸着溶解率の測定方法＞
ボトル容器の上方部から底部までの４ヶ所からそれぞれ試験片を切り取り、水中に３０
分間浸漬させ、第四級アンモニウム塩を抽出した。その後に、水中に溶解した第四級アン
モニウム塩の濃度を高速液体クロマトグラフにて定量した。得られた濃度に基づいて、吸
着溶解率を下記計算式より求めた。
（装置構成）
ＵＶ検出器：ＳＰＤ−６ＡＶ（検出波長  ２５６ｎｍ  島津製作所製）
カラム    ：ＯＤＳカラム（ＣＡＰＣＥＬＬ  ＰＡＫ  ＵＧ８０型  資生堂製）
移動相    ：アセトニトリルと１．３％過塩素酸ナトリウム水溶液の混合物（混合比５
５／４５）
［計算式］
吸着溶解率（％）＝試験片中から水に抽出された第四級アンモニウム塩の質量（Ｗ１）
／試験片不織布の質量（Ｗ２）×１００
Ｗ１＝試験片の抽出水溶液中の第四級アンモニウム塩の濃度（質量％）×｛抽出水の質
量（Ｗ４）＋試験片不織布中の水の質量（Ｗ３）｝
【００７０】
＜吸着溶解率の最大／最小比率＞
ロール外側、ロール中央、ロール内側のシートよりそれぞれ上方部から底部までの４ヶ
所の試験片における吸着溶解率の最大値と最小値から、各シートにおける吸着溶解率の最
大／最小比率を求めた。
ここで、ロール巻き数をｎ枚とした場合に、ロール外側とは、外側から数えて１枚目を
意味し、ロール中央とは、ｎ／２枚目を意味し、ロール内側とは、ｎ枚目のロール巻きの
最中心のシートを意味する。
【００７１】
＜防かび性の評価方法＞
ロール状に巻き取られた不織布から上記と同様に切り取った試験片をポリデキストロー
ス寒天培地（栄研化学株式会社製）に貼付し、カビ懸濁液（クラドスポリウムかび１０6
〜１０7ｃｆｕ／ｍＬ）１ｍＬを滴下しコンラージ棒で広げ培養を行った。培養時間は２
５℃で２週間とした。２週間後の試験片を目視にて観察し、下記評価基準により防かび性
を評価した。
（評価基準）
○：試験片不織布にかびが全く発生しない。
△：試験片不織布の３分の１未満がかびで覆われている。
×：試験片不織布の３分の１以上がかびで覆われている。
【００７２】
＜除菌液の調製＞
有効成分として５０質量％ラウリルベンジルジメチルアンモニウムクロライド水溶液１
．５質量部と精製水９８．５質量部をステンレス容器に投入し、１５分間、３００ｒｐｍ
で撹拌を行い、０．７５質量％除菌液を調製した。
【００７３】
［実施例１］
目付量５０ｇ／ｍ2のクロスレイ−スパンレース製法で製造した不織布（組成比  ウッ
ドパルプ／ポリエステル＝６０／４０）を幅１５ｃｍのシート状に裁断し、長さ方向に１
８ｃｍごとにミシン目を入れて９０枚のロール巻きとした。ロール状に巻き取られた不織
布をボトル容器にロール状の面が接するように配置し、このロール巻きの質量に対して２
．５倍量の除菌液を上方ロール面側から含浸させてウェットワイパーを製造した。
【００７４】
ボトル容器に蓋をして、１０日間放置後、不織布を取り出して引張強度、拭き取り性能
及びリントの発生の評価をおこなった。また、別のロールでロール外側（１枚目）、ロー
ル中央（４５枚目）、ロール内側（９０枚目）より各試験片を切り取り、それぞれの吸着
溶解率及び防かび性を測定した。結果を表１に示す。
【００７５】
［実施例２〜６］
表１に示す繊維構成の不織布ロールを使用し、このロール巻きの質量に対して表１に示
す倍量の除菌液を上方ロール面側から含浸させてウェットワイパーを製造した以外は実施
例１と同様にしてウェットワイパーを製造し、実施例１と同様に評価を実施した。結果を
表１に示す。
【００７６】
［比較例１、２］
スパンレース製法で製造した目付量５１ｇ／ｍ2の不織布（組成比  ウッドパルプ／ポ
リエステル＝６０／４０）（比較例１）、目付量４７ｇ／ｍ2のレーヨン系不織布（組成
比  レーヨン＝１００）（比較例２）を用いた以外は、実施例１と同様にしてウェットワ
イパーを製造し、実施例１と同様に評価を実施した。結果を表１に示す。
【００７７】
【表１】
2019107521.tif 000003
【産業上の利用可能性】
【００７８】
本発明のウェットワイパーは、各種表面の清浄、殺菌、及び除菌を目的とする種々の用
途において、産業上の利用可能性を有する。
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
布帛と、該布帛に含浸させた除菌液と、を有するウェットワイパーであって、
前記布帛（但し、リヨセル繊維又は接着性繊維を含むものを除く）が、天然繊維と合成繊維とを含み、
前記天然繊維の含有量が、前記布帛１００質量％に対して、２０〜８０質量％であり、
前記ウェットワイパーの最大引張強度（Ｔ１）を有する方向に対し直交する方向における前記ウェットワイパーの引張強度（Ｔ２）が、２０Ｎ／５０ｍｍ以上であり、
前記布帛の目付量が、２０〜６０ｇ／ｍ2である、
ウェットワイパー。
【請求項２】
前記引張強度（Ｔ２）に対する前記最大引張強度（Ｔ１）の比（Ｔ１／Ｔ２）が、１．０〜５．０である、請求項１に記載のウェットワイパー。
【請求項３】
前記除菌液の含有量が、前記布帛１００質量部に対して、５０〜３５０質量部である、請求項１又は２に記載のウェットワイパー。
【請求項４】
医療用である、請求項１〜３のいずれか１項に記載のウェットワイパー。
【請求項５】
天然繊維の含有量が、得られる布帛１００質量％に対して、２０〜８０質量％となるように、天然繊維と合成繊維を別々に投入して、クロスレイ製法によりクロスウェブを形成し、得られたクロスウェブの繊維を絡ませて布帛（但し、リヨセル繊維又は接着性繊維を含むものを除く）を製造する布帛製造工程と、
得られた前記布帛に、除菌液を含浸させる含浸工程と、を有し、
前記布帛の目付量が、２０〜６０ｇ／ｍ2である、
ウェットワイパーの製造方法。
【手続補正２】
【補正対象書類名】明細書
【補正対象項目名】０００９
【補正方法】変更
【補正の内容】
【０００９】
すなわち、本発明は以下のとおりである。
〔１〕
布帛と、該布帛に含浸させた除菌液と、を有するウェットワイパーであって、
前記布帛（但し、リヨセル繊維又は接着性繊維を含むものを除く）が、天然繊維と合成繊維とを含み、
前記天然繊維の含有量が、前記布帛１００質量％に対して、２０〜８０質量％であり、
前記ウェットワイパーの最大引張強度（Ｔ１）を有する方向に対し直交する方向における前記ウェットワイパーの引張強度（Ｔ２）が、２０Ｎ／５０ｍｍ以上であり、
前記布帛の目付量が、２０〜６０ｇ／ｍ2である、
ウェットワイパー。
〔２〕
前記引張強度（Ｔ２）に対する前記最大引張強度（Ｔ１）の比（Ｔ１／Ｔ２）が、１．０〜５．０である、〔１〕に記載のウェットワイパー。
〔３〕
前記除菌液の含有量が、前記布帛１００質量部に対して、５０〜３５０質量部である、〔１〕又は〔２〕に記載のウェットワイパー。
〔４〕
医療用である、〔１〕〜〔３〕のいずれか１項に記載のウェットワイパー。
〔５〕
天然繊維の含有量が、得られる布帛１００質量％に対して、２０〜８０質量％となるように、天然繊維と合成繊維を別々に投入して、クロスレイ製法によりクロスウェブを形成し、得られたクロスウェブの繊維を絡ませて布帛（但し、リヨセル繊維又は接着性繊維を含むものを除く）を製造する布帛製造工程と、
得られた前記布帛に、除菌液を含浸させる含浸工程と、を有し、
前記布帛の目付量が、２０〜６０ｇ／ｍ2である、
ウェットワイパーの製造方法。